FR 2759464 A1 19980814 FR 9701484 A 19970210 PROCEDE DE PREPARATION D'UN MATERIAU OPTIQUE MULTICOUCHES AVEC RETICULATION-DENSIFICATION PAR INSOLATION AUX RAYONS ULTRAVIOLETS ET MATERIAU OPTIQUE AINSI PREPARE DESCRIPTION L'invention concerne un procédé de préparation d'un matériau optique par dépôt sur un substrat d'au moins deux couches de matériau polymérique inorganique, chacune de ces couches étant à base d'au moins un oxyde de métal ou de métalloïde, les couches déposées étant densifiées réticulées par une insolation aux rayons ultraviolets. L'invention concerne également le matériau optique qui peut-être préparé par ce procédé. Les matériaux optiques qui peuvent être préparés par un tel procédé sont en particulier des matériaux multicouches tels que des matériaux antireflets et des matériaux réfléchissants. Les matériaux antireflets et les matériaux réfléchissants sont composés d'un substrat organique ou inorganique, recouvert de plusieurs couches dont certaines présentent des propriétés optiques spécifiques recherchées. Plus précisément, les miroirs diélectriques interférentiels comprennent un substrat, recouvert d'un film diélectrique qui réfléchit une ou plusieurs longueurs d'ondes souhaitées, tout en présentant une absorption intrinsèque relativement faible comparativement aux métaux classiquement utilisés pour la réalisation de miroirs. Les matériaux antireflets ou réfléchissants présentent une multitude d'applications. Ainsi les substrats organiques ou inorganiques, c'est à dire notamment les plastiques ou les substrats vitreux, revêtus d'un film antireflet présentent un intérêt tout particulier dans les domaines suivants: les produits ophtalmiques et vidéo ou les applications architecturales comme les panneaux vitrés placés à l'extérieur ou à l'intérieur des bâtiments. En outre, les matériaux antireflets et les miroirs diélectriques interférentiels peuvent également être utilisés dans les lasers de forte énergie, les applications solaires, thermiques et photovoltaïque ou encore dans les systèmes optiques intégrés. On connaît déjà d'après l'art antérieur, des procédés permettant de réaliser ces matériaux antireflets ou des miroirs diélectriques interférentiels. Ces procédés sont mentionnés ci-après. Par ailleurs, si dans le secteur ophtalmique, les plastiques tels que les polycarbonates, les polyacrylates, les polyallylcarbonates et autres, sont particulièrement intéressants, les substrats vitreux sont également intéressants, notamment dans le domaine de l'optique générale et dans le domaine des écrans tels que les écrans de visualisation. Or, on comprend facilement qu'à raison d'environ 4% de perte en réflexion pour chaque interface air-verre rencontrée, l'indice moyen du verre étant de 1,5, le bilan des pertes pour un système optique complexe est souvent lourd. En conséquence, les opticiens ont depuis longtemps cherché à créer des revêtements à propriétés optiques et notamment des films antireflets, grâce à des procédés physiques de dépôts sous vide, regroupées sous la dénomination de technologie PVD (Physical Vapor Deposition). Parmi ces méthodes, on compte la pulvérisation simple ou réactive, l'évaporation simple ou réactive par chauffage électronique ou ionique avec ou sans assistance, etc... En dépit de l'excellente qualité optique, chimique et mécanique des dépôts, ces techniques nécessitent des équipements sophistiqués lourds et coûteux et les procédés sont plutôt longs. Ceci est d'autant plus vrai que la surface des composants à traiter devient importante. Il en résulte que de tels procédés sont généralement mal adaptés à la production de séries bon marchés. Par exemple, seuls les écrans de tube cathodique pour téléviseurs très haut de gamme sont à l'heure actuelle munis de revêtements antireflets appliqués par PVD . C'est la raison pour laquelle les procédés de dépôt par voie chimique douce et en particulier les procédés de dépôts par voie sol-gel apparaissent comme une alternative intéressante aux procédés physiques de dépôt sous vide. Le procédé de dépôt par voie sol-gel permet l'élaboration de films disposés sur des substrats et présentant des propriétés optiques diverses. Un tel procédé présente par rapport aux procédés classiques de dépôt sous vide un certain nombre d'avantages parmi lesquels on peut notamment mentionner, un dépôt généralement réalisé à température ambiante et à pression atmosphérique sans avoir recours à une étape thermique à des températures trop élevées, un capital équipement réduit, et une mise en oeuvre simple, rapide, du procédé, permettant ainsi une grande souplesse d'utilisation. Les dépôts d'oxydes métalliques ou non métalliques à propriétés optiques par procédé sol-gel ont été très largement étudiés. Il apparaît que les systèmes ou procédés sol-gel peuvent être classés en deux catégories: les procédés ou systèmes polymériques et les procédés ou systèmes colloïdaux. Chaque système nécessite différentes préparations et conditions opératoires qui dépendent des propriétés des solutions traitantes désirées et de la nature de l'oxyde concerné. Le système polymérique consiste à utiliser comme précurseurs, des espèces monomériques, oligomériques ou de bas poids moléculaire, mises en solution, avec une bonne homogénéité moléculaire et qui sont ensuite converties en oxyde, après application sur le substrat, par une étape de cuisson. Le liquide déposé change éventuellement de viscosité au fur et à mesure de l'évaporation du solvant jusqu'à former un gel sur le substrat. Le réseau solide obtenu encore gorgé de solvant est ensuite transformé en oxyde en chauffant le système généralement à des températures élevées jusqu'a 500"C. On obtient alors une couche dense et dure, adhérant fortement au substrat. La conversion en oxyde s'accompagne généralement d'une forte perte de masse constituée d'eau et de matières organiques entraînant une diminution importante l'épaisseur de la couche. Ceci induit de fortes contraintes internes, tensives ou compressives, dans le dépôt qui peuvent provoquer le faiençage du revêtement dans le cas de films mono- ou multi-composants épais, c'est à dire dont l'épaisseur est supérieure à quelques pu. Par exemple, les brevets allemands DE-A-736 411 et DE-A-937 913 mentionnent l'emploi de composés hydrolysables pour la préparation de films interférentiels divers. L'inconvénient majeur de ces procédés réside dans l'indispensable traitement thermique entre 500 et 600"C pour convertir les intermédiaires polymériques en céramiques finales denses. Ces températures élevées limitent le choix de la nature du substrat à revêtir et compliquent la mise en oeuvre industrielle. Le brevet US-A-2 466 119 décrit un procédé de préparation de films réfléchissants et/ou antireflets multicouches, par hydrolyse et condensation de mélanges d'halogénures de titane et/ou d'alcoxydes de silicium. Le contrôle de la porosité de ces couches s'effectue en faisant varier la température. Toutefois, l'obtention de couches présentant une bonne résistance mécanique nécessite le chauffage à des températures très supérieures à celle que peuvent supporter les plastiques usuels dont la stabilité thermique est généralement de 1500C au maximum. Le brevet US 2 584 905 traite de la préparation de couches minces réfléchissantes à partir de solutions alcooliques de TiCl4 et d'un alcoxyde de silicium. Là encore, il est nécessaire de recourir à une étape de traitement thermique à haute température permettant de densifier de façon convenable les oxydes. Dans ce procédé, les problèmes de faiençage et d'écaillage liés à la densification des matériaux, réduisent considérablement l'élaboration d'édifices multicouches à haute réflexion. Le brevet US 3 460 956 décrit la préparation de films réfléchissants en TiO2 à partir d'hydrolysats de tétraalkyle titanates, en milieu alcoolique. Toutefois, pour une conversion efficace en oxyde dense, du film polymérique, ce dernier doit subir un chauffage à température élevée, aux environs de 500"C, donc pénalisant et préjudiciable pour tout substrat organique. Les brevets US 2 768 909 et 2 710 267 décrivent la production de films réfléchissants en TiO2 à partir de sols alcooliques d'un alcoxyde de titane, ces sols étant hydrolysables par l'humidité atmosphérique. Cette approche requiert également une forte cuisson des intermédiaires condensés et les couches obtenues ne sont pas résistantes à l'abrasion. Le brevet US 4 272 588 concerne la possibilité d'accroître la réflectivité de miroirs en métaux nobles ainsi que la possibilité de rendre chimiquement passif ces derniers, par le dépôt de couches de diélectriques TiO2 et Ta205 issus de précurseurs moléculaires. De tels revêtements sont obtenus par un chauffage obligatoire aux environs de 400"C. Ainsi, on utilise généralement comme matériau polymérique pour les couches minces optiques d'indice de réfraction élevé (compris par exemple entre 1,9 et 2,1) l'oxyde de titane (tu02). Cependant, pour obtenir des couches mécaniquement résistantes à l'abrasion, la densification doit être effectuée à haute température voisine de 400 C, ce qui n'est pas envisageable par exemple pour des substrats plastiques. Le document US-A-4 328 260 décrit un procédé et une composition pour appliquer un traitement antireflet et une grille sur des cellules solaires qui comprend l'application d'un masque sur la surface de la cellule, l'application d'une pâte d'alcoxyde de métal (Ta ,Ti, Nb ,Y ,Zr ,Te ) sur le masque, et le chauffage de la cellule à une température de 300 "C à 550"C pour décomposer l'alcoxyde et former l'oxyde métallique. Les surfaces restantes sont plaquées avec du nickel pour former une grille métallique. L'application à la fois d'un revêtement antireflet et d'une grille font que les problèmes qui se posent dans ce document sont fondamentalement différents de ceux de la présente demande, de plus les températures mises en oeuvre pour conduire à l'oxyde métallique sont très élevées et incompatibles avec un substrat tel qu'un substrat organique, en outre, l'application d'une pâte sur un substrat ne permet pas un contrôle précis de l'épaisseur déposée. Le document JP-A-55 010455 est relatif à la préparation d'un revêtement antireflet sur un substrat de silicium par dépôt d'un mélange d'alcoxyde de tantale et d'un complexant tel que l'acide acétique et chauffage à une température de 200 à 800"C. Cependant, un tel procédé présente l'inconvénient que la stabilité des solutions d'alcoxydes est très réduite, leur prix élevé, et que les températures mises en oeuvre ne conviennent pas pour tous les substrats. Le brevet EP-A-0 533 030 est relatif à un procédé et à un appareil pour former un revêtement antireflet monocouche sur un tube cathodique en appliquant une solution aqueuse d'un alcoxyde métallique en particulier de silicium, et en irradiant cette solution par de la lumière ultraviolette afin de la durcir. Le document de S.MAEKAWA et al. Evaluation of SiO2 thin films prepared by sol-gel method using photoirradiation , Journal of Non-Crystalline Solids, 169, (1994), 207-209, est relatif à la préparation de couches minces en SiO2 par un procédé sol-gel dans lequel une solution de précurseur de SiO2 telle qu'une solution de TEOS (tétraéthosixylane) dans un mélange eau, acide nitrique et éthanol est déposé sur des substrats en quartz ou en silice. Certains substrats subissent un chauffage à 80200"C puis sont irradiés simultanément par deux types de rayons ultraviolets à des longueurs d'onde de 184 nm et 254 nm et sont ensuite de nouveau chauffés. Il n'est question dans ce document que de revêtements monocouches et l'obtention de couches minces dures et denses nécessite outre le traitement par les W, deux traitements thermiques. Le document de R.E. Van de LEEST UV photoannealing of thin sol-gel films Applied Surface Science 86 (1995) décrit le recuit-densification à basse température (100"C) de couches minces polymériques obtenues par la technique sol-gel à partir de solutions d'alcoxydes de Ti ou de Si au moyen d'une insolation par les rayons ultraviolets. Les revêtements préparés sont exclusivement monocouches. Le document de T.J.REHG et al. Sol gel derived tantalum pentoxide films as ultraviolet antireflective coating for silicon , Applied Optics, 15.12.1989, Vol.28, N.24, p 5215-, décrit un procédé de préparation de revêtements anti reflets sur du silicium par dépôt d'une solution de pentaéthoxyde de tantale et traitement thermique à une température de 300 à 1000"C. Le document de T.OHISHI et al. Synthesis and properties of Tantalum oxide films prepared by the solgel method using photo-irradiation , Journal of Noncrystalline Solids, 147, 148 (1992) 493-498 décrit la préparation de couches minces diélectriques de Ta2O5 à partir de solutions d'éthoxyde de tantale préalablement irradiées par des rayons ultraviolets à une longueur d'onde de 254 nm et exposition des couches minces à température ambiante à des rayons ultra-violets à une longueur d'onde de 184 nm. Les inconvénients d'un tel procédé sont liées à l'utilisation d'alcoxyde de tantale en tant que précurseur, et au fait que les couches minces préparées sont issues de solutions instables subissant une photoirradiation. L'autre procédé ou système de dépôt par voie sol-gel est le procédé ou système colloïdal dans lequel on utilise des dispersions de petites particules en particulier d'oxydes ou de fluorures, cristallisées ou amorphes déjà formées chimiquement en solution, avec un diamètre préférentiellement de l'ordre de quelques dizaines de nanomètres pour des applications optiques. Les particules sont préalablement préparées par procédé sol-gel ou synthèse hydrothermale, soit en favorisant un mécanisme de germination-croissance puis en stabilisant le système à un degré de nucléation voulu, soit par précipitation-peptisation dans un solvant adapté, pour donner des suspensions colloïdales, ces suspensions constituant ce que l'on appelle un sol . Lors du dépôt, l'évaporation du solvant celui-ci étant choisi suffisamment volatil pour s'évaporer facilement - entraîne une augmentation de la concentration en particules qui, dans la plupart des cas, précipitent sur le substrat. Le revêtement résultant est poreux, sans contrainte interne et mécaniquement non-résistant à l'abrasion. Des exemples de réalisation de couches sol/gel par un tel procédé sont décrits notamment dans la demande de brevet US 7 148 458 (NTIS) correspondant aux brevets US 4 929 278 et US 4 966 812 dans les brevets US 2 432 483 et US 4 271 210. La demande de brevet US 7 148 458 (NTIS), décrit un procédé de dépôt de film antireflet sur des substrats en plastique, consistant à synthétiser un gel éthanolique dans le système SiO2-B203-Al203-BaO jusqu'à obtenir une certaine complexité moléculaire, puis à reliquéfier ce gel en cassant mécaniquement certains ponts interpolymériques. On obtient ainsi un film poreux à faible indice de réfraction (environ 1,23), réalisé à température ambiante, ce qui permet une adaptation aux substrats en plastique ; toutefois ce film ne présente qu'une médiocre résistance à l'abrasion. Les brevets américains 2 432 483 et 4 271 210 divulguent la possibilité d'utiliser des colloides de silice ou d'alumine pour la réalisation de revêtements diélectriques antireflets, permettant d'augmenter la porosité de ces revêtements et donc d'abaisser leur indice de réfraction. Si ces procédés présentent l'avantage de pouvoir être mis en oeuvre à de basses températures, les couches colloïdales obtenues ont une très faible résistance mécanique et sont particulièrement sensibles à tout contact physique. Par ailleurs, l'article intitulé Colloïdal Sol-Gel Optical Coatings , paru dans the American Ceramic Society Bulletin , vol.69, n"7, pp. 1141-1143, 1990, décrit un procédé de dépôt de couches minces par voie sol/gel utilisant l'enduction centrifuge. Cet article précise qu'en utilisant des suspensions colloïdales sol-gel et qu'en choisissant judicieusement des solvants volatils pour constituer la phase liquide du milieu colloïdal, il est possible d'effectuer des traitements à température ambiante, sans chauffage excessif du substrat. Cette technique permet donc de traiter des matériaux thermiquement fragiles. Toutefois, la nature même de ces films colloïdaux, c' est-à-dire poreux, sous-entend une faible résistance mécanique de ces films, tant du point de vue de l'abrasion, que de celui de l'adhésion au substrat sur lequel ils ont été déposés. De tels dépôts ne supportent donc aucun contact physique que ce soit le toucher ou l'essuyage, sans être endommagés. Les seules forces de cohésion qui existent dans ces films colloïdaux sont du type adsorption physique et il n'existe aucune liaison chimique entre les particules et le substrat, ni entre les particules elles-mêmes. La tenue mécanique peut être cependant nettement améliorée par l'ajout d'un liant entre les particules. Ce liant, véritable joint chimique inter-particulaire peut être de nature organique, inorganique ou hybride. Il renforce la cohésion mécanique du système. On connaît ainsi d'après l'art antérieur, au moins trois documents faisant référence à une amélioration significative de la tenue mécanique des couches minces optiques à base de silice colloïdale (SIO2) Le brevet US 2 432 484 divulgue l'utilisation d'un produit composé d'alcool, de catalyseur et de tétraéthylorthosilicate et servant de liant chimique entre les particules colloïdales, de manière à renforcer la cohésion de l'édifice poreux. Ce liant chimique est soit appliqué sur la couche de silice colloïdale déjà déposée, soit incorporé dans le milieu traitant (c'est-à-dire le sol colloïdal) et l'ensemble est appliqué en un seul traitement. Compte tenu de la proportion de liant chimique utilisé, la porosité du dépôt colloïdal peut rester quasiment inchangée et l'on conserve de ce fait les propriétés optiques. La résistance mécanique du film ainsi renforcé autorise le toucher et l'essuyage. De plus, un traitement thermique supplémentaire du revêtement à faible température, c'est-à-dire aux environs de 100"C, permet d'améliorer encore cette résistance. Toutefois, un tel dépôt reste vulnérable en cas de forte agression abrasive. On connaît également d'après un article de R.G MUSKET et al., du Lawrence Livermore national Laboratory de Californie, paru dans Appl. Phys. Lett., vol. 52(5), 1988, un procédé d'accroissement de l'adhésion de l'interface oxyde/oxyde, à l'aide d'un faisceau d'ions. Les auteurs décrivent un traitement par irradiation à 200 keV, d ions hélium He+ de couches antireflets à base de silice colloïdale. Ce traitement permet d'améliorer l'adhésion des particules entre elles et des particules avec le substrat, ce qui assure à la couche ainsi traitée une résistance au nettoyage optique habituel (essuyage) sans modification des performances optiques. L'explication avancée pour ce phénomène repose sur une réactivité de surface des particules colloïdales, accrue grâce au bombardement ionique. La demande de brevet français n"93 03987 du 5 Avril 1993 du CEA décrit un procédé d'amélioration de la résistance à l'abrasion de couches minces à propriétés optiques antireflets grâce à l'utilisation de réactifs alcalins après dépôt du film. Cependant, bien qu'un tel procédé soit réalisé à température et pression ordinaires, la résistance à l'abrasion de telles couches est insuffisante pour une utilisation grand public . Le brevet français FR-A-2 680 583 du CEA décrit un matériau présentant des propriétés antireflets, ainsi que des propriétés hydrophobes et de résistance à l'abrasion. Ce matériau comprend un substrat de nature organique ou inorganique, recouvert successivement d'une couche de promoteur d'adhérence réalisée dans un matériau choisi parmi les silanes, d'une couche antireflet de colloides de silice enrobés d'un liant siloxane, d'une couche antiabrasive d'un polymère fluoré. Toutefois, ce matériau présente une fenêtre de transmission spectrale typique d'un revêtement monocouche, de l'ordre de 100 nm seulement et une résistance à l'abrasion honnête sans être à toute épreuve. La demande de brevet français FR 2 682 486 du CEA fait état de la préparation de miroirs diélectriques à haute tenue au flux laser, par un procédé réalisé à température ambiante, ce qui permet une adaptation aux substrats organiques. Les couches minces présentant les propriétés optiques souhaitées sont préparées à partir de suspensions colloïdales, que l'on dépose en alternant un matériau à faible indice de réfraction avec un matériau à indice de réfraction élevé. Toutefois, les couches colloïdales utilisées sont par nature poreuses, ce qui se traduit par un indice de réfraction faible, comparé à l'indice d'un film du même matériau sous forme dense. Par conséquent, à réflectivité équivalente, il est nécessaire d'empiler un nombre plus important de couches pour palier cette différence d'indice ce qui implique un traitement plus long, allant de pair avec une fragilisation du revêtement optique. La demande de brevet français FR 93 08762 du CEA fait état de la préparation de matériaux composites à indice de réfraction élevé, caractérisé en ce qu'ils comprennent des colloides d'oxyde de métal enrobés dans un polymère polyvinylique, soluble dans un solvant alcoolique. Le polymère organique enrobant les colloïdes entraîne une diminution de la porosité ouverte résiduelle entre les particules d'oxyde. Il en résulte une augmentation de l'indice de réfraction de la couche déposée, un accroissement des propriétés mécaniques de résistance à l'abrasion par rapport à la couche colloïdale correspondante puisque le polymère sert de liant entre les particules, et une amélioration de la tenue au flux laser. Cependant, l'amélioration des propriétés mécaniques de résistance à l'abrasion de la couche obtenue nécessite l'utilisation de couches de promoteurs d'adhérence ou de couches d'agents de couplage. Ceci augmente les temps de fabrication et les coûts de production. De plus, les propriétés mécaniques de résistance à l'abrasion restent insuffisantes en particulier dans le cas d'une application grand public, par exemple, dans le cas de la réalisation du traitement antireflet d'écrans, notamment d'écrans à tubes cathodiques pour téléviseurs ou autres. L'invention a donc pour but, entre autres, de surmonter les inconvénients de l'art antérieur cité plus haut et de fournir un procédé de préparation d'un matériau optique par dépôt sur un substrat d'au moins deux couches de matériau polymérique inorganique à base d'au moins un oxyde de métal ou de métalloïde, qui puisse être mis en oeuvre à température peu élevée, de préférence à température ambiante, sur tout substrat, avec un équipement simple et peu onéreux et dont la durée soit notablement réduite. Le procédé doit également permettre d'obtenir des matériaux optiques ayant de bonnes caractéristiques de résistance mécanique, en particulier une bonne résistance à l'abrasion, ainsi qu'une excellente adhésion d'une part entre couches et d'autre part entre les couches et le substrat. Ce but et d'autres encore sont atteints, conformément à l'invention, par un procédé de préparation d'un matériau optique par dépôt sur un substrat d'au moins deux couches de matériau polymérique inorganique à base d'au moins un oxyde de métal ou de métalloïde caractérisé en ce que les couches sont déposées à partir de solutions de précurseur(s) n'ayant pas subi de photo-irradiation et en ce que les couches déposées sont densifiées réticulées à température ambiante par une insolation aux rayons ultraviolets. Du fait que l'on opère la réticulation/densification à température ambiante le procédé selon l'invention est applicable à des substrats en matière plastique ou un tout autre matériau ne supportant pas des températures de traitement élevées, d'autre part le procédé peut être réalisé en une durée notablement plus courte, et avec un appareillage très simplifié par rapport aux procédés impliquant une réticulation-densification thermique qui nécessitent de nombreux moyens tels que étuve sous vide ou atmosphère controlée, bac de rinçage etc..., et qui sont relativement coûteux en énergie. Le traitement d'insolation par les ultraviolets permet de réticuler le réseau polymérique par exemple d'oxyhydroxyde de métal ou de métalloïde de chaque couche et ainsi de densifier cette couche. Ce traitement entraine notamment une meilleure tenue mécanique et une augmentation de l'indice de réfraction par rapport à une couche équivalente n'ayant pas subi un tel traitement. De manière inattendue, le procédé selon l'invention cumule les avantages des deux familles de procédé sol-gel sans en présenter les inconvénients, en ce sens que d'une part comme les systèmes colloïdaux, il peut être mis en oeuvre à température ambiante mais en donnant des revêtements résistants et que, d'autre part, contrairement aux systèmes sol-gel polymériques une telle résistance est obtenue à faible température. Ledit oxyde de métal ou de métalloïde est de préférence choisi parmi l'oxyde de tantale, l'oxyde de titane, l'oxyde d'yttrium, l'oxyde de scandium, l'oxyde de zirconium, l'oxyde de hafnium, l'oxyde de thorium, l'oxyde de niobium, l'oxyde de lanthane, l'oxyde d'aluminium, l'oxyde de silicium et l'oxyde de magnésium. Selon un aspect particulièrement avantageux de l'invention, dans la cas où le matériau polymérique de chaque couche comporte des ions chlorures (halogénures) résiduels, une densification par insolation aux W permet en outre d'améliorer la mouillabilité de couches à base de ce matériau. Selon un premier mode de réalisation du procédé selon l'invention on effectue une réticulationdensification par insolation aux rayons ultraviolets de l'ensemble (de l'empilement) des couches déposées. Un tel mode de réalisation présente l'avantage essentiel d'une durée globale du procédé extrêmement réduite. Selon un second mode de réalisation du procédé selon l'invention on effectue une réticulationdensification par insolation aux rayons ultraviolets sur chacune des couches déposées, à l'issue du dépôt de chacune des couches de matériau polymérique inorganique. Un tel mode de réalisation, du fait que la densification UV rend mouillables les surfaces juste après insolation assure une bonne interaction entre les couches et améliore la tenue mécanique à l'abrasion du revêtement bien que le gain de temps sur l'ensemble du procédé soit très légèrement inférieur à celui obtenu avec le premier mode de réalisation. Le procédé selon l'invention permet de préparer des matériaux optiques présentant un nombre quelconque de couches polymériques à base d'oxyde de métal ou de métalloïde. Ainsi, l'invention permet-elle en, particulier de préparer un matériau optique comprenant un substrat de nature organique ou inorganique recouvert par au moins une couche de matériau polymérique densifiée réticulée à base d'oxyde de métal ou de métalloïde en particulier à base d'oxyde de tantale, à indice de réfraction élevé, mécaniquement résistant à l'abrasion. De préférence au moins une autre couche déposée est choisie en outre parmi - Une couche polymérique densifiée-réticulée à base d'oxyde de métal ou de métalloïde, en particulier à base d'oxyde de silicium ou d'oxyde de magnésium, à faible indice de réfraction. - Une couche polymérique densifiée-réticulée à base d'oxyde de métal ou de métalloïde par exemple à base d'oxyde de tantale et d'un autre oxyde de métal ou de métalloïde tel que l'oxyde de silicium, à indice de réfraction moyen. L'invention permet notamment la préparation d'un matériau antireflet bande étroite ou large bande et d'un miroir diélectrique. Le matériau antireflet comprend un substrat de nature organique ou inorganique recouvert sucessivement par - Une couche de matériau polymérique densifiéeréticulée à indice de réfraction élevée. - Une couche de matériau polymérique à faible indice de réfraction. Un tel matériau sera plutôt un matériau antireflet à bande étroite mais extrêmement performant et convenant en particulier pour des applications en lunetterie. Si le matériau antireflet comprend, en outre, appliquée sur le substrat au dessous de la couche à indice de réfraction élevé, une couche à indice de réfraction moyen ( couche du bas ), on obtient alors un matériau antireflet dit à large bande ; la différence de largeur de bande existant entre d'une part un matériau antireflet à large bande et d'autre part un matériau antireflet à bande étroite est d'environ 50% ou plus. Dans l'ensemble de la description, les termes indices de réfraction "faible", "moyen" et "élevé" doivent généralement être interprétés respectivement comme signifiant que l'indice est inférieur à 1,5 environ, compris entre 1,5 et 1,8 environ et supérieur à 1,8 environ. Tandis que le substrat a par exemple un indice compris entre 1,45 et 1,60 environ. Le matériau antireflet peut également comprendre, sur la couche à faible indice de réfraction, une couche antiabrasive, réalisée de préférence à base d'un fluoroorganosilane (silane fluoré). La présence, en outre, d'une couche antiabrasive selon l'invention à base de préférence de silane fluoré, permet de conserver les propriétés antireflets tout en augmentant significativement la résistance à l'abrasion. En outre, la couche de silane fluoré procure au dépôt un caractère antiadhésif et hydrophobe particulièrement intéressant puisqu'il facilite le nettoyage de la surface traitée. Les couches antireflets ainsi préparées par le procédé selon l'invention mettant en jeu une réticulation-densification à température ambiante par une insolation aux rayons ultraviolets, sont homogènes et exemptes de craquelures et/ou de plans de clivage internes. En conséquence, le film antireflet obtenu est suffisamment élastique pour tolérer de faibles torsions ou déformations, lorsqu'appliqué sur un substrat plastique. De plus, ce film résiste à une atmosphère de chaleur humide et saline et révèle une bonne durée de vie, même après plusieurs immersions successives dans l'eau bouillante salée (supérieure ou égale à 10). Lorsqu'il est appliqué sur un substrat vitreux le revêtement antireflet large bande par exemple avec une largeur de bande de 300 nm, centré à 550 nm, préparé par le procédé selon l'invention présente des propriétés de résistance mécanique remarquables et peut donc être mis en oeuvre dans le cadre d'une utilisation grand public telle que l'application aux écrans à tube cathodique pour télévisions. Généralement le matériau antireflet préparé par le procédé selon l'invention remplit en effet de manière surprenante l'ensemble des exigences requises pour une telle utilisation à savoir: - une réflexion spéculaire inférieure à 0,8% à 580 nm. - une réflexion inférieure à 1% entre 450 et 700 nm sur toute la largeur spectrale. - une dépendance angulaire de la réflexion minimale. - une tenue mécanique définie par une résistance à l'abrasion sévère selon la norme US-MIL-C0675-C caractérisée par une absence de dommages après 40 passages. - une tenue chimique caractérisée par une résistance aux produits d'entretien courants, aux acides, bases et aux solvants organiques (éthanol, acétone, etc...). Le procédé selon l'invention permet également de préparer un matériau réfléchissant, comprenant un substrat organique ou inorganique, recouvert d'au moins une séquence de deux couches comprenant: - une couche à faible indice de réfraction analogue à celle déjà citée plus haut, - une couche polymérique par exemple à base d'oxyde de tantale à indice de réfraction élevé et mécaniquement résistant à l'abrasion précédemment décrit - éventuellement une couche antiabrasive. Le matériau réfléchissant obtenu est un miroir diélectrique passif mono ou polychroique, réfléchissant des longueurs d'onde allant du proche ultraviolet au proche infrarouge qui peut être préparé par un procédé simple opérant à température ambiante. Le matériau réfléchissant préparé par le procédé selon l'invention peut également comprendre un substrat recouvert d'au moins une couche à faible indice de réfraction déjà décrite plus haut, et d'au moins une couche à indice de réfraction moyen analogue à celle déjà décrite plus haut pour le matériau antireflet,formée de préférence, d'un matériau polymérique à base d'oxyde de tantale et d'un autre oxyde de métal ou de métalloïde, de préférence l'oxyde de silicium ou l'oxyde de magnésium. Le matériau obtenu pourra alors plutôt être qualifié de matériau semi-réfléchissant . De même en inversant l'ordre des couches des matériaux antireflet décrits plus haut on obtient également des matériaux réfléchissants ou semiréfléchissants. L'invention sera mieux comprise à la lecture de la description suivante d'un mode de réalisation de l'invention, donné à titre d'exemple illustratif et non limitatif. Selon l'invention, chaque couche de matériau polymérique inorganique à base d'au moins un oxyde de métal ou de métalloïde est généralement préparée et déposée par des étapes consistant à - préparer une solution (1) dans un solvant (3) comprenant un composé moléculaire à base de métal ou de métalloïde, appelé encore précurseur moléculaire de métal ou de métalloïde - éventuellement, mélanger ladite solution (1) avec un ou plusieurs solution(s) dans un solvant de même nature comprenant un ou plusieurs composé(s) de métal ou de métalloïde dont le métal ou métalloïde est différent du métal ou métalloïde du composé de métal ou de métalloïde de la solution (1) ; ou ajouter le ou lesdits composé(s) de métal ou de métalloïde à ladite solution (1) ; moyennant quoi on obtient une solution (2) - Déposer la solution obtenue sur un support le support pouvant être formé du substrat et de la couche ou de l'empilement des couches précédemment déposées pour former une couche uniforme de matériau polymérique. C'est cette couche de matériau polymérique à base d'au moins un oxyde de métal ou de métalloïde qui est soumise à une réticulation-densification à température ambiante par une insolation aux rayons ultraviolets. Selon une caractéristique particulièrement intéressante du procédé selon l'invention les solutions de précurseur(s) servant au dépôt ne subissent pas contrairement à l'art antérieur, d'irradiation, en particulier de photoirradiation, préalablement au dépôt. Une telle irradiation, réalisée sur des solutions de précurseurs(s), et non sur les couches déposées induit en effet une forte instabilité de ces solutions ayant pour conséquence une durée de vie très limitée. La première étape du procédé de dépôt de chaque couche consiste ainsi à synthétiser une solution dans un solvant contenant un composé-précurseur moléculaire de métal ou de métalloïde susceptible de former un film ou une couche polymérique homogène d'oxyhydroxyde de métal ou de métalloïde lors du dépôt, par réaction d'hydrolyse condensation avec la vapeur d'eau contenue dans l'air. Cette solution 1 est obtenue par dissolution dans un solvant d'un composé précurseur de métal ou de métalloïde qui peut être choisi parmi tout composé adéquat, tel qu'un alcoxyde ou autre sel de métal ou de métalloïde, tel qu'un halogènure (Iodure, Fluorure, Bromure, Chlorure) en particulier un chlorure. Le(s) solvant(s) est(sont) choisi(s) de préférence parmi les alcools aliphatiques saturés de formule ROH où R est un groupe alkyle de 1 à 5 atomes de carbone. Le métal ou métalloïde est choisi de préférence parmi le tantale, le titane, le silicium, l'yttrium, le scandium, le zirconium, le hafnium, le thorium, le niobium, le lanthane, l'aluminium et le magnésium. La concentration du composé précurseur de métal ou de métalloïde est de préférence de 1 à 20%, de préférence encore de 5 à 10% en équivalent en masse d'oxyde de métal ou de métalloïde dans le solvant. Par exemple, dans le cas où l'on cherche à déposer une couche à indice de réfraction élevé, ce sel métallique peut être un sel de tantale anhydre, de préférence un pentahalogénure de tantale TaXs (avec X=F, Br, Cl, ou I). De préference la solution 1 est obtenue par dissolution du pentachlorure de tantale TaCls dans un solvant qui est de préférence de l'éthanol absolu. Ce mélange donne lieu à la formation, dans le cas par exemple ou l'halogène est le chlore, d'un chloroalcoxyde de tantale selon l'équilibre suivant comme cela est décrit par Pascal P., dans le Nouveau traité de chimie Minérale, Masson Ed. Paris, Tome XII (1959), p.576: TaCl5 + xROH t, TaC15-,(OR), + xHCl Par exemple, x=3, c'est à dire que l'on a alors l'équilibre suivant: TaCls + 3EtOH e TaCl2(OEt)3 + 3HCl La réaction est légèrement exothermique (élévation de la température jusqu a environ 50"C). La solution (1) obtenue après refroidissement et filtration est limpide, transparente et très acide. Dans cette forme de réalisation préférée, où au moins une des couches déposées qui est plutôt une couche à indice de réfraction élevée est préparée à partir d'une telle solution de sel de tantale anhydre (1), le procédé de la présente demande présente encore un certain nombre d'avantages supplémentaires par rapport à l'art antérieur, où l'on utilise généralement comme précurseur un alcoxyde de métal ou de métalloïde tel qu'un alcoxyde de tantale par exemple le pentaéthoxyde de tantale Ta(OEt) 5 hydrolysé en milieu acide HCl ou CH3COOH. De telles solutions gélifient relativement rapidement, en l'espace de 2 à 3 jours environ, et leur stabilité est donc nettement réduite par rapport aux solutions de chloroalcoxyde utilisées de préférence selon l'invention. De plus, les solutions d'alcoxydes nécessitent obligatoirement un agent complexant et sont d'autre part d'un coût beaucoup plus élevé que les solutions préparées par exemple à partir de TaCl5 qui est un produit facilement disponible et d'un prix relativement bas. La solution 1, par exemple de chloroalcoxyde de tantale dans l'éthanol encore appelée solution TaCl5/EtOH dans la suite de la description a généralement une concentration de 1 à 20% exprimée en équivalent massique Tapon. Cette solution est peu sensible à l'humidité de l'air. Cependant, si on y ajoute de l'eau par exemple dans un rapport molaire H2O/Ta de 10 il se forme rapidement un gel. De ce fait, une telle solution doit être conservée de préférence à l'abri de l'humidité ambiante. Bien qu'une telle solution puisse être utilisée de manière tout à fait satisfaisante, et soit nettement supérieure pour les raisons déjà indiquées plus haut, aux solutions d'alcoxydes utilisées jusqu'alors, l'excès de HCl présent dans le mélange entraîne cependant deux inconvénients. Tout d'abord, les vapeurs acides provenant de la solution sont corrosives vis-à-vis des objets métalliques. Ensuite, la couche déposée contient des ions halogénures excédentaires tels que des ions chlorures, qui rendent la surface du revêtement relativement non-mouillante et empêchent une bonne adhésion du dépôt suivant et qui ne sont pas éliminés par un traitement thermique à basse température. De préférence, on cherche donc à éliminer les ions halogénures en particulier les ions chlorure en excès dans la solution ou tout au moins on en limite l'excès par rapport au précurseur métallique. L'élimination de l'excès par exemple d'acide chlorhydrique (si X = Cl) peut se faire par évaporation c'est-à-dire que l'on élimine du mélange TaCl5, l'excès d'acide chlorhydrique et l'éthanol par évaporation sous pression réduite par exemple 10-2 mbar. On obtient un solide blanc correspondant à du TaCl2(OEt)3, le résidu est ensuite partiellement redissous dans l'éthanol pour donner une solution par exemple de 5 à 10% de préférence à 7 % en équivalent massique Ta205. La dissolution est totale après par exemple un reflux de 4 heures à 80"C. Après filtration du mélange, on obtient une solution limpide et transparente de pH voisin de 2. Dans la suite de la description, on appellera cette solution TaCl2(OEt)3/EtOH. La sensibilité de cette solution à l'humidité est proche de celle de la solution TaCl5/EtOH. Il est également possible comme déjà mentionné plus haut de préparer des solutions de tantale (1) en utilisant différents sels métalliques TaX5 avec X = F,Br,I outre Cl dissous dans l'éthanol par exemple à une concentration de 5% à 10% en équivalent en masse de Ta2O5 afin d'obtenir des solutions traitantes moins acides et d'éliminer les problèmes de mouillabilité de la couche déposée liés essentiellement à la présence des chlorures. Dans tous les cas la concentration de composé, précurseur moléculaire de tantale est de préférence de 1 à 20%, de préférence encore de 5 à 10% en équivalent en masse d'oxyde de tantale, dans le solvant, tel que le solvant alcoolique. Dans le cas où l'on cherche à déposer une couche à faible indice de réfraction, celle-ci peut être formée par exemple d'oxyde de silicium sous forme polymérique (silice polymérique) ou bien encore d'oxyde de magnésium. La solution traitante utilisée pour l'obtention d'une couche mince de silice polymérique est obtenue de préférence par hydrolyse-condensation du tétraéthyle orthosilicate (TEOS, Si (OEt)4) en milieu acide HCl ou HNO3. Ceci donne lieu à la formation d'espèce oligomérique selon la réaction Cette solution est instable et évolue avec le temps car les réactions d'hydrolyse et de condensation, formatrices du réseau silicaté, sont relativement lentes dans le cas du silicium. Les propriétés optiques, mécaniques et chimiques de la couche mince de silice polymérique dépendent étroitement de ces paramètres physicochimiques. A titre d'exemple et après optimisation, on obtient les conditions de préparation suivantes On prépare une solution mère de silice polymérique en SiO2 de 10,6 % en masse dans l'éthanol c'est à dire que h = 10 et que le pH est d'environ 2. Après 4 heures d'agitation magnétique et 3 à 4 semaines de mûrissement à température ambiante au repos, la solution mère est diluée avec de l'éthanol pur à 4 % environ en masse (par exemple à 3,75a en masse), ce qui permet de ralentir et stabiliser la formation du réseau silicaté. La solution obtenue est limpide et transparente. Elle reste stable durant douze mois au moins, alors que la solution mère gélifie au delà d'un mois. Les couches minces de silice polymérique ont un indice de réfraction à 550 nm avant et après réticulation, par exemple par cuisson insolation aux W voisin de 1,40. Les couches minces de silice polymérique ont d'excellentes propriétés de résistance à l'abrasion et sont résistantes aux solvants organiques usuels alcools, acétone, aux acides et bases faibles (excepté l'acide fluorhydrique). La surface de la couche de silice polymérique présente de bonnes propriétés de mouillabilité à l'eau et à l'méthanol qui sont encore améliorées par l'insolation aux ultraviolets selon l'invention. On peut mélanger à la solution (solution 1) dans un solvant, une solution dans un solvant de même nature comprenant un composé-précurseur de métal ou de métalloïde dont le métal ou métalloïde est différent de celui du composé de métal ou de métalloïde de la solution 1, ce composé précurseur donnant ensuite un composé à base d'oxyde de métal ou de métalloïde l'addition se faisant, dans une proportion de 0 à 100% en équivalent d'oxyde de métal ou de métalloïde pour 100 à 08 en équivalent d'oxyde de métal ou de métalloïde de la solution (1). Le métal ou métalloïde est choisi parmi les éléments déjà cités plus haut pour la solution (1) mais est différent du métal ou métalloïde du composé précurseur de la solution (1). On peut également ajouter le composé de métal ou de métalloïde dont le métal ou métalloïde est différent de celui du composé précurseur de la solution (1) directement dans la solution (1) de composé moléculaire précurseur de métal ou de métalloïde pour obtenir directement la concentration voulue. On obtient dans l'un ou l'autre cas une solution (2) de précurseurs moléculaires ayant de préférence une concentration de 1 à 20%, de préférence encore de 5 à 10% en équivalent en masse d'oxydes de métaux ou de métalloïdes, les proportions en équivalent d'oxyde de métal ou de métalloïde apporté/oxyde métallique ou de métalloïde de la solution (1) variant de 0/100 à 100/0. Par exemple, dans le cas où l'on utilise en tant que composé moléculaire précurseur de métal ou de métalloïde de la solution (1), un halogénure, par exemple un chlorure de métal ou de métalloïde tel que du pentachlorure de tantale, il est ainsi possible de diminuer la proportion d'ions chlorures (ou halogénures) par rapport au précurseur métallique dans la solution, en y ajoutant un autre composé métallique ne contenant pas d'ions chlorures tout en gardant les propriétés optiques et mécaniques du matériau après dépôt et traitement de réticulation. L'oxyde de titane apparaît comme un excellent candidat, l'oxyde de tantale assurant les propriétés de résistance à l'abrasion du matériau. On peut utiliser de préférence de 1 à 99%, par exemple de 10 à 90%, exprimée en équivalent en masse d'oxyde, du composé précurseur métallique ne contenant pas d'ions chlorure et donnant ensuite par exemple l'oxyde de titane, mais de préférence la formulation retenue, permettant d'obtenir des couches répondant aux spécifications de résistance à l'abrasion et d'indice de réfraction, correspond à une proportion finale inférieure ou égale à 50% en masse exprimée en oxyde de titane. Pour obtenir un tel système, on additionne à la solution TaCls/EtOH du tétra-isopropoxyde de titane (Ti(OPri)) 4 en tant que précurseur mais on pourrait aussi utiliser un autre alcoxyde de titane ou bien un autre composé précurseur de l'oxyde de titane, après filtration du mélange, on obtient une solution (2) limpide et transparente de pH Dans la suite de la description, on appellera cette solution par exemple TaCls-Ti(OiPr)4/EtOH, une telle solution permet de déposer des couches ayant un indice de réfraction élevé. Enfin, il est aussi possible d'ajouter à la solution (1) plusieurs solutions comprenant plusieurs composés de métal ou de métalloïde, ou bien plusieurs composés de métal ou de métalloïde lesdits métaux ou métalloïdes étant différent du composé de métal ou de métalloïde de la solution (1). Il est ainsi possible de moduler à volonté de moduler à volonté l'indice de réfraction des couches polymériques obtenues tout en conservant notamment les propriétés de tenue mécanique à l'abrasion de ces couches. Il est par exemple possible de moduler l'indice de réfraction d'un système polymérique à base d'oxyde de tantale et d'oxyde de silicium de façon continue entre 1,45 et 1,93, en faisant varier la proportion des constituants du mélange. On peut également utiliser pour moduler l'indice de réfraction, tout autre oxyde que l'oxyde de silicium dans les proportions citées plus haut, en mettant en oeuvre le précurseur adéquat. On pourra citer ainsi l'oxyde de magnésium. On peut aussi augmenter l'indice de réfraction d'une couche, par exemple à base d'oxyde de tantale jusqu'à 2,04, après densification en ajoutant une solution contenant un précurseur à base par exemple de titane à la solution 1, tout en conservant de bonnes propriétés de résistance mécanique à l'abrasion. Cependant, il faut réserver l'emploi du composite à base de TiO2 de préférence à des utilisations autres que les lasers de puissance. En effet, cet oxyde possède une absorption intrinsèque de l'énergie lumineuse qui limite et plafonne sa tenue au flux laser à de faibles valeurs. Ce matériau polymérique (Ta205/TiO2) est par contre idéal pour d'autres applications par exemple dans l'optique intégrée ou pour des lames semi réfléchissantes sur plastique, puisque s'il est associé à de la silice colloïdale, il forme un couple de rapport d'indices de réfraction très élevé par exemple 1,67. Enfin, on pourra également préparer des couches polymériques à base de trois oxydes ou plus par exemple à base d'oxyde de tantale, d'oxyde de titane et d'oxyde de silicium, les proportions des trois constituants (ou plus) variant sur toute la plage des valeurs possibles et permettant ainsi de moduler à volonté l'indice de réfraction de la couche déposée et d'obtenir ainsi des couches à indice de réfraction faible, moyen ou élevé. Chaque solution (1) ou (2) contenant le ou les précurseur(s) moléculaire(s) de métal ou de métalloïde, ainsi obtenue, est déposée sur un support pour donner chaque fois une couche polymérique d'oxy-hydroxyde de métal ou de métalloïde. On désigne par le terme général support tout substrat organique ou inorganique, tels que ceux qui seront décrits ultérieurement ou toute couche active ou favorisant l'adhérence, déposée sur ledit substrat. Il est bien évident pour l'homme du métier que si la couche n'est pas la première à être déposée, elle est déposée sur un support constitué du substrat et de la ou des couches(s) déjà déposée(s). Dans la suite de la description, le terme substrat organique désigne plus précisément un substrat plastique, par exemple l'un de ceux choisis parmi les polyacrylates, les polycarbonates, le polyallylcarbonates et les polyamides. Toutefois, cette liste n'est pas limitative et couvre de façon plus générale les matériaux polymères organiques. Le terme substrat inorganique couvre plus précisément un substrat minéral, c'est-à-dire par exemple les matériaux amorphes ou même cristallins et notamment la silice, les verres borosilicatés ou sodocalciques, les fluorophosphates et les phosphates. Comparés aux substrats minéraux, les substrats plastiques sont avant tout moins coûteux, plus facilement modulables, plus légers et moins fragiles aux chocs. Cependant leur utilisation nécessite préférentiellement, la présence d'une couche intercalée entre le substrat organique et la première couche déposée, assurant une bonne comptabilité à cette interface lors de l'étape de densification et en particulier une absorption des contraintes induites. Selon l'invention, on choisit cette couche d'interface, ou vernis, de préférence parmi les polymères organosilanes, chargés éventuellement en colloides minéraux. Généralement, le substrat est un substrat plan ou un substrat présentant une faible courbure par exemple la surface d'un écran à tube cathodique pour téléviseur ou un verre de lunettes, mais le procédé selon 1 invention permet de revêtir tout substrat quelle que soit sa forme. Le dépôt des couches est effectué par exemple par trempage-retrait ( Dip coating en anglais), par enduction centrifuge ( Spin coating en anglais) par enduction laminaire ( Laminar Flow coating en anglais), à l'aide d'un couteau horizontal ( Tape casting en anglais) ou par tout autre procédé permettant d'obtenir un dépôt uniforme et une couche homogène en épaisseur. Selon le procédé de l'invention, le matériau optique préparé comprend sur le substrat au moins deux couches de matériau polymérique inorganique à base d'oxyde de métal ou de métalloïde. Plusieurs exemples particuliers de réalisation de ces matériaux optiques par le procédé de l'invention sont décrits ci-après. Toutefois, le procédé selon l'invention permet plus largement de préparer tous les matériaux optiques comprenant au moins deux couches de matériau polymérique inorganique à base d'oxyde de métal ou de métalloïde, et toutes les combinaisons possibles de couches optiques quel qu'en soit le nombre de la nature. On a déjà indiqué qu'en fonction, de la nature des couches optiques, de leur épaisseur et de leur disposition les unes par rapport aux autres, on réalisera par exemple des matériaux antireflets ou réfléchissants. Généralement l'épaisseur des couches, dites couches minces est toutefois de 0,1 à quelques pLm par exemple de 0,1 à 10 ,um et le nombre de ces couches est de 2 jusqu'à une dizaine environ, par exemple de 2 à 10. Selon le premier mode de réalisation du procédé selon l'invention, on peut réaliser tout d'abord le dépôt des couches puis procéder à la réticulationdensification par insolation aux ultraviolets de l'ensemble des couches déposées. Le traitement est réalisé sous une lampe W, par exemple une lampe à vapeur de mercure ou lampe excimère, émettant de préférence dans le domaine des W-B et W-C c'est-à-dire d'une longueur d'onde de 180 à 280 nm. La dose d'UV reçue par la couche doit être suffisante pour induire une réticulation. La durée de l'exposition aux W est fonction de la puissance d'émission de la lampe dans le domaine de longueur d'onde précité. Généralement, cette insolation est réalisée à une énergie de 5 à 10 J/cm2, de préférence à une énergie de 5 à 6 J/cm2 pendant une durée de 10 sec. à 10 min., de préférence de 30 sec. à 5 min., par exemple de 1 minute, soit une puissance par exemple de l'ordre de 350 mN/cm2 . pré De préférence, on opère à pleine puissance. La densification-réticulation W peut être éventuellement associée à un traitement thermique ou traitement de recuit final à une température par exemple de 80 à 200"C, de préférence 100 à 1500C, pendant 10 à 60 minutes, de préférence de 15 à 30 minutes, par exemple à 1500C durant 30 minutes, un tel traitement permet de parfaire la densification des couches déposées, qui est déjà cependant tout à fait satisfaisante sans ce traitement de recuit final. Selon un second mode de réalisation du procédé selon l'invention, on effectue la réticulationdensification par insolation aux rayons ultraviolets à 1 issue du dépôt de chacune des couches de matériau polymérique inorganique généralement dans les mêmes conditions que celles déjà mentionnées plus haut. Il est à noter que les paramètres de l'insolation aux UV peuvent varier en fonction de la nature des couches déposées, ainsi dans le cas d'une couche faible indice par exemple à base de SiO polymérique, l'insolation est-elle réalisée avec une énergie et/ou une durée réduite correspondant à une puissance d'insolation d'environ 250 à 300 mW/cm2. De la même manière, on peut effectuer un traitement thermique ou traitement de recuit final dans les mêmes conditions que celles indiquées plus haut à 1 issue du dépôt et de la réticulation des couches. Suite au dernier traitement par insolation aux W, c'est-à-dire suite au traitement par insolation aux W de la dernière couche, ou du traitement par insolation aux UV de l'ensemble des couches, préalablement au traitement de recuit éventuel, et bien que la résistance aux attaques chimiques et mécaniques du matériau optique préparé par le procédé selon l'invention soit déjà excellente, on applique avantageusement selon l'invention - afin de renforcer les propriétés chimiques et mécaniques de l'empilement optique - un film mince hydrophobe antiabrasif à faible coefficient de friction pour protéger la dernière couche appliquée qui est par exemple une couche à faible indice de réfraction. L'emploi d'un agent hydrophobe tel que le Téflons ne donne pas satisfaction car les interactions entre la couche de protection, et en particulier une couche supérieure en silice polymérique, sont faibles, rendant l'ensemble fragile à l'abrasion. Les composés silanes fluorés présentent l'avantage de former une liaison chimique car ils contiennent des groupements susceptibles de réagir avec les groupements hydroxyles situés à la surface de la dernière couche, par exemple à base de silice polymérique, et qu'ils possèdent une chaîne fluorée longue assurant le caractère hydrophobe et le faible coefficient de friction du dépôt. Parmi les produits existants, on a choisi le C6Fl3CH2CH2-Si(OEt) 3 ( (Tridécafluoro-1,2,2,2- usuels. La couche est parfaitement hydrophobe et très peu mouillante à l'éthanol. Elle résiste au test sévère de la norme militaire US-MIL-C-0675C et peut être très facilement nettoyée. Du fait de sa très faible épaisseur (par exemple quelques nanométres c'est-à-dire notamment une dizaine de nm), la couche d'hydrophobe ne perturbe pas les propriétés optiques de la dernière couche déposée notamment de la couche à faible indice, par exemple de la couche de silice polymèrique. On va maintenant décrire le procédé selon l'invention dans le cas particulier de la préparation d'un matériau antireflet tricouche avec un traitement de réticulation-densification par insolation aux ultraviolets de chacune des couches déposées. De façon avantageuse, mais facultative, on procède tout d'abord à un nettoyage-décapage minutieux du substrat par exemple à l'aide d'une solution d'acide fluorhydrique dilué à 1 %, puis le substrat est rincé abondamment à l'eau désionisée. Il est ensuite dégraissé au savon optique, rincé à nouveau à l'eau distillée et séché à l'éthanol. Une telle étape de nettoyage a une durée par exemple d'environ 5 minutes. L'étape suivante consiste à appliquer sur le substrat nettoyé la couche à indice de réfraction moyen, par exemple, à partir d'une solution de précurseur donnant une couche de Ta205-SiO2, en particulier une solution TaCl5-Si(OEt)4/EtOH, par exemple, dans les proportions respectives 80/20 exprimés en oxyde. Cette couche est appliquée uniformément sur le substrat, par exemple soit par trempage-retrait (dip-coating), soit par enduction centrifuge, à une vitesse de 10 cm/min environ à 1000 t/min. environ, soit par enduction laminaire. Les deux dernières méthodes sont préférables car elles ne nécessitent que très peu de solution traitante. Toutefois, on pourra également utiliser d'autres techniques de dépôt. Ce type de dépôt en solution présente l'avantage de permettre le revêtement de surfaces relativement grandes avec des solutions traitantes très pures et de faible viscosité. On procède ensuite, éventuellement (c' est-à- dire que cette étape peut être omise) à la densification-réticulation de cette couche par insolation aux rayons W, par exemple aux W B ou C, de préférence, à une énergie de 5 à 6 J/cm2 pendant une durée de 1 minute (soit une puissance de l'ordre de 350 mW/cm2 pendant le même temps). De préférence, on opère à pleine puissance. Après refroidissement du substrat qui ne dure que de 1 à 5 minutes , grâce, par exemple, à l'assistance d'un jet d'air sous pression, on dépose la couche haut indice à base de Ta2O5, qui peut être préparée à partir de l'une quelconque des solutions de précurseur de Ta2O5 (1, 2), déjà décrites plus haut, puis l'on procède éventuellement à la densification-réticulation de cette couche par insolation aux ultraviolets dans les mêmes conditions que pour la couche à moyen indice. On réalise ensuite le dépôt de la couche bas indice, par exemple, en SiO2 polymérique, à partir d'une solution traitante adéquate, par exemple, l'une des solutions traitantes déjà mentionnées plus haut, c'est-à-dire une solution éthanolique de silice polymérique obtenue à partir de Si(OEt)4 en milieu HC1 ou HNO3, ou encore une solution telle que [SiO2] = 2,4% [H2O/Si]mol= 12 et pua2, en milieu HC1 ou HNO3 que l'on nomme "silice oligomérique". Rappelons que selon l'invention, les solutions ne subissent aucune photoirradiation en particulier aux UV. On procède ensuite à la densification-réticulation de cette couche par insolation aux W, mais l'on expose la couche à bas indice de réfraction pendant une durée réduite par exemple 30 secondes à une énergie de 6 J/cm2 environ, car les effets des Ut sur la densification de cette couche sont plus limités que dans le cas des couches haut indice et moyen indice. On met à profit l'échauffement de la surface du revêtement pour appliquer à chaud, de la manière déjà décrite, l'agent hydrophobe, tel que le T2494 . L'ensemble du substrat et des trois couches appliquées subit alors de préférence un traitement thermique ou traitement de recuit, à une température par exemple de 80 à 200"C, de préférence 100 à 150 "C pendant 10 à 60 minutes de préférence 15 à 30 minutes, par exemple à 1500C durant 30 minutes, afin de pousser plus avant la densification des trois couches. Le revêtement antireflet obtenu présente d'excellentes propriétés optiques, mécaniques et de tenue à l'abrasion. La durée totale du procédé est, par exemple, de une heure environ. Le procédé selon l'invention de préparation manuelle d'un tel revêtement antireflet avec réticulation-densification par insolation par les ultraviolets est particulièrement bien adapté au traitement d'un substrat organique, par exemple, en plastique ne supportant pas la température élevée des traitements thermiques. Un tel procédé permet également de réaliser des revêtements antireflets large bande et résistant à l'abrasion, notamment sur des écrans de tube cathodique, remplissant l'ensemble des exigences citées plus haut. La densification W permet d'abaisser notablement le temps de fabrication du revêtement tricouche en diminuant le nombre de traitements thermiques, par exemple, à 150"C de 4 à 1, l'inertie thermique du substrat volumineux triplant pratiquement les durées de traitement. De plus, la densification UV, en rendant mouillables les surfaces juste après insolation, supprime les étapes de nettoyage intermédiaire, assure une bonne interaction entre les couches, et améliore la tenue mécanique à l'abrasion du revêtement, en particulier si la couche de silice polymérique provient de la préparation de "silice oligomérique". Enfin, l'échauffement de surface engendré par les W permet le dépôt à chaud de l'agent hydrophobe avant l'unique traitement thermique final du tricouche et ainsi renforce à peu de frais, la tenue mécanique du revêtement ; cette méthode de densification paraît donc relativement plus simple à mettre en oeuvre de manière industrielle qu'une série de traitements thermiques. On va maintenant décrire le procédé selon l'invention dans le cas particulier de la préparation d'un matériau réfléchissant à large bande spectrale comprenant un substrat de nature organique ou inorganique, sur lequel est déposé au moins un ensemble de deux couches, par exemple, deux ensembles de deux couches, à savoir - une couche à faible indice de réfraction ; et - une couche à indice de réfraction élevé. Le substrat et les couches à faible indice de réfraction et à indice de réfraction élevé sont identiques à ceux décrits dans la réalisation du matériau antireflet. De façon avantageuse, mais facultative, le substrat de nature organique ou inorganique est d'abord soumis à un nettoyage méticuleux, tel que celui décrit dans la réalisation du matériau antireflet. On dépose ensuite sur le substrat nettoyé, une première couche à faible indice de réfraction selon l'une des techniques de dépôt en solution déjà citées. Le solvant étant avantageusement choisi parmi les alcools aliphatiques. On procède alors à la réticulation de cette couche par UV dans les conditions déjà mentionnées pour le revêtement antireflet. On procède ensuite au dépôt de la couche à indice de réfraction élevé, et l'on effectue de nouveau une densification par W. Ensuite, on répète les opérations de dépôts précitées autant de fois que nécessaire pour obtenir la réflectivité voulue. On soumet éventuellement l'ensemble de l'empilement à une cuisson ou recuit thermique dans des conditions analogues à celles mises en oeuvre pour le revêtement antireflet. On peut encore améliorer la tenue du revêtement en procédant au dépôt d'une couche antiabrasive, hydrophobe, analogue à celle, déjà décrite dans le cas du matériau antireflet ci-dessus, et qui termine l'empilement, cette couche étant appliquée à chaud de la même manière que pour le revêtement antireflet, par exemple par pulvérisation. L'invention va maintenant être décrite en référence aux exemples suivants donnés à titre illustratif et nullement limitatif. EXEMPLE 1 Cet exemple illustre la préparation d'un matériau optique bicouche comprenant une couche haute indice en Ta2O5 et une couche bas indice de SiO2, selon le premier mode de réalisation du procédé selon l'invention c'est-à-dire avec une réticulationdensification finale par insolation aux rayons ultraviolets de l'ensemble des couches. On prépare tout d'abord une couche haut indice en Ta205 en réalisant le dépôt avec trois types de solutions traitantes - TaCl5/EtOH (7,0 % en masse d'oxyde), TaCl2(OEt)3/EtOH (à 6,5 %) et TaCl2(OEt)3/EtOH-NH3 (à 7, 6 8). Les vitesses de rotation du substrat sont respectivement fixées à 1 200, 1 000 et 1700 tours min Après deux minutes de séchage, les couches déposées ont un indice respectif de 1, 601, 1,639 et 1,616 et ont chacune une épaisseur de 167, 141 et 163 ni. Les pics de réflexion maximale (pic quart d'onde) se situent respectivement à 1 070, 925 et 1 053 nm avant densification. On prépare ensuite une couche bas indice en SiO2 en réalisant le dépôt sur le substrat revêtu de la première couche en Ta205, avec quatre types de solutions traitantes - SiO2 polymérique en milieu HCl préparée à partir d'une solution mère ayant une concentration en SiO2 de 10,6 i, un rapport molaire [H2O]/[SiO2] de 10, un pH voisin de 2, murie pendant un mois, et diluée jusqu'à obtenir une concentration en SiO2 de 3,75 % - SiO2 polymérique en milieu HNO3 préparée dans les mêmes conditions que ci-dessus ; et - SiO2 préparée selon les conditions proposées par S. MAEKAWA et T. OHISHI, dans J. Of Non-crystalline Solids, 169, 1994, p. 207 ([SiO2i = 2,4 i, [H2O]/[SiO2] = 12 et pH 2, agitation durant une nuit, mais sans insoler la solution sous les UV, contrairement à la publication). Il est à noter que l'utilisation de SiOz préparée selon un mélange de tétraéthoxysilane en milieu éthanolique avec une solution de catalyse acide HCl telle que [SiO2] = 2,4 %, [H2O]/[SiO2] = 12 et pH 2, après agitation d'une nuit, toujours sans insolation aux UV est équivalente à la préparation précédente. Les deux dernières préparations sont dénommées "silice oligomérique". Les vitesses de rotation du substrat sont respectivement fixées à 3 400, 3 700 et 1 000 tours min~1. Après deux minutes de séchage, les couches déposées ont un indice respectif de 1,393, 1,394, 1,409 et chacune une épaisseur de 128, 133, 123 nm. Les pics de réflexion minimale (pic quart d'onde) se situent respectivement à 715, 740 et 691 nm avant densification. On densifie le bicouche ainsi réalisé sous UV à pleine puissance (c'est-à-dire avec une puissance de 350 mW/cm2). On profite de l'échauffement de la surface du revêtement à environ 800C pour déposer un agent hydrophobe à chaud par pulvérisation. L'ensemble de l'empilement subit un traitement thermique à 1500C durant 30 minutes, afin de parfaire la densification des deux couches. La durée totale du procédé pour une lame de 80 mm de diamètre est d'une demi-heure environ. Les meilleurs résultats sont obtenus avec la solution de SiO2 de type oligomérique, avec laquelle le revêtement bicouche, recouvert de l'agent hydrophobe T2494, résiste pratiquement au test à l'abrasion "sévère" de la norme US-MIL-C-0675C qui n'entraîne que de légères frayures sur l'antireflet. En comparaison, les essais avec les couches de SiO2 polymérique en milieu HCl ou HNO3 donnent des revêtements légèrement plus fragiles à l'abrasion, les propriétés mécaniques étant comparables avec celles obtenues par un procédé de fabrication faisant appel uniquement aux traitements thermiques comme moyen de densification. Dans le cas de la solution de SiO2 oligomérique, le précurseur, couplé à l'action des U.V. permet d'établir une forte interaction entre la couche de silice et celle haut indice de Ta205, et ainsi garantir une bonne tenue mécanique. La dose d'insolation UV semble jouer un rôle important puisque quand cette dernière diminue au niveau des couches à bases de Ta205 et de SiO2, la tenue à l'abrasion du revêtement peut être affectée. Par ailleurs, le passage aux U.V. de la couche d'agent hydrophobe T2494 n'améliore pas les propriétés mécaniques du bicouche. EXEMPLE 2 Cet exemple illustre le second mode de réalisation du procédé selon l'invention. * C'est-à-dire qu'il décrit la réalisation d'un matériau optique antireflet formé d'un empilement tricouche, avec insolation aux W sur chacune des couches déposées. Les solutions traitantes utilisées sont les suivantes : TaCl5-Si(OEt)4/EtOH pour la couche moyen indice, TaCl2(OEt)3/EtOH-NH3 pour la couche haut indice, SiO2 polymérique HCl, SiO2 polymérique HNO3 ou SiO2 oligomérique pour la couche faible indice. On commence par nettoyer minutieusement un substrat d'un diamètre de 80 mm réalisé en verre silicate, puis on dépose sur le substrat nettoyé la couche moyen indice Ta205-SiO2 (80/20) et on la densifie sous W à pleine puissance (c'est-à-dire avec une puissance de 350 mW/cm2), puis on refroidit le substrat pendant 3 minutes environ avec assistance d'un jet d'air sous pression, et on dépose ensuite la couche fort indice Ta205 et on la densifie sous UV dans les mêmes conditions. On réalise ensuite le dépôt de la couche bas indice SiO2 et on l'insole aux UV avec une dose de l'ordre de 250 mW/cm2. On profite de l'échauffement de la surface du revêtement à environ 80"C pour déposer un agent hydrophobe à chaud par pulvérisation. L'ensemble de l'empilement subit un traitement thermique à 1500C durant 30 minutes, afin de parfaire la densification des trois couches. La durée totale du procédé pour une lame de 80 mm de diamètre est d'une heure environ. Les meilleurs résultats sont obtenus avec la solution de SiO2 de type oligomérique, avec laquelle le revêtement tricouche, recouvert de l'agent hydrophobe T2494, résiste pratiquement au test à l'abrasion sévère de la norme US-MIL-C-0675C qui n'entraîne qu'une légère décoloration de l'antireflet. En comparaison, les essais avec les couches de SiO2 polymérique en milieu HCl ou HNO3 donnent des revêtements légèrement plus fragiles à l'abrasion, les propriétés mécaniques étant comparables avec celles obtenues par un procédé de fabrication faisant appel uniquement aux traitements thermiques comme moyen de densification. Dans le cas de la solution de SiO2 oligomérique, le précurseur, couplé à l'action des U.V. permet d'établir une forte interaction entre la couche de silice et celle haut indice de Ta205, et ainsi garantir une bonne tenue mécanique. La dose d'insolation UV semble jouer un rôle important puisque quand ce dernier diminue au niveau des couches à bases de Ta205 et de SiO2, la tenue à l'abrasion du revêtement peut être affectée. Par ailleurs, le passage aux U.v. de la couche d'agent hydrophobe T2494 n'améliore pas les propriétés mécaniques du tricouche. REVENDICATIONS 1. Procédé de préparation d'un matériau optique par dépôt sur un substrat d'au moins deux couches de matériau polymérique inorganique à base d'au moins un oxyde de métal ou de métalloïde, caractérisé en ce que les couches sont déposées à partir de solutions de précurseur(s) n'ayant pas subi de photoirradiation et en ce que les couches déposées sont densifiéesréticulées à température ambiante par une insolation aux rayons ultraviolets. 2. Procédé selon la revendication 1 caractérisé en ce que ledit oxyde de métal ou de métalloïde est choisi parmi l'oxyde de tantale, l'oxyde de titane, l'oxyde d'yttrium, l'oxyde de scandium, l'oxyde de zirconium, l'oxyde de hafnium, l'oxyde de thorium, l'oxyde de niobium, l'oxyde de lanthane, l'oxyde d'aluminium, l'oxyde de silicium et l'oxyde de magnésium. 3. Procédé selon la revendication 1 caractérisé en ce que la réticulation-densification par insolation aux rayons ultraviolets est réalisée à l'issue du dépôt de chacune des couches de matériau polymérique inorganique. 4. Procédé selon la revendication 1 caractérisé en ce que la réticulation-densification par insolation aux rayons ultraviolets est réalisée sur l'ensemble des couches déposées. 5. Procédé selon la revendication 1 caractérisé en ce que ladite insolation aux rayons ultraviolets est réalisée avec une énergie de 5 à 10 J/cm2 pendant une durée de 10 sec. à 10 min. 6. Procédé selon la revendication 1 caractérisé en ce que à l'issue de la densification-réticulation par insolation aux rayons ultraviolets on effectue un traitement thermique ou de recuit final. 7. Procédé selon la revendication 6 caractérisé en ce que le traitement thermique ou de recuit final est réalisé à une température de 80 à 200"C pendant 10 à 60 minutes. 8 Procédé selon la revendication 1 caractérisé en ce que chaque couche de matériau polymérique inorganique à base d'au moins un oxyde de métal ou de métalloïde est préparée et déposée par les étapes consistant à - préparer une solution (1) dans un solvant (3) comprenant un composé moléculaire à base de métal ou de métalloïde, appelé encore précurseur moléculaire de métal ou de métalloïde - éventuellement, mélanger ladite solution (1) avec une ou plusieurs solution(s) dans un solvant de même nature comprenant un ou plusieurs composé(s) de métal ou de métalloïde dont le métal ou métalloïde est différent du métal ou métalloïde du composé de métal ou de métalloïde de la solution (1) ; ou ajouter le ou lesdits composé(s) de métal ou de métalloïde à ladite solution (1) ; moyennant quoi on obtient une solution (2) - déposer la solution (1) ou (2) obtenue sur un support pour former une couche uniforme de matériau polymérique. 9. Procédé selon la revendication 8 caractérisé en ce que le solvant ou les solvants est (sont) choisi(s) parmi ces alcools aliphatiques saturés de formule ROH, où R représente un groupe alkyle de 1 à 5 atomes de carbone. 10. Procédé selon la revendication 8 caractérisé en ce que le ou lesdits précurseur(s) est (sont) choisi (s) parmi les alcoxydes, halogènures, et autres sels de métal ou de métalloïde. 11. Procédé selon la revendication 8 caractérisé en ce que ledit précurseur est choisi parmi les pentahalogénures de tantale TaX5 avec X = F, Br, I, Cl. 12. Procédé selon la revendication 1 caractérisé en ce que suite au dernier traitement par insolation aux ultraviolets, on effectue le dépôt d'une couche antiabrasive à base de silane fluoré. 13. Procédé selon la revendication 1 caractérisé en ce qu'au moins une des couches déposées est une couche de matériau polymérique à indice de réfraction élevé. 14. Procédé selon la revendication 13 caractérisé en ce qu'au moins une autre couche déposée est choisie en outre parmi - une couche polymérique densifiée-réticulée à faible indice de réfraction, - une couche polymérique densifiée-réticulée à indice de réfraction moyen, - une couche antiabrasive à base de silane fluoré. 15. Procédé selon la revendication 14 de préparation d'un matériau optique présentant des propriétés antireflet à large bande spectrale, caractérisé en ce qu'il comprend successivement le dépôt sur un substrat de nature organique ou inorganique de - une couche à indice de réfraction moyen - une couche à indice de réfraction élevé - une couche à faible indice de réfraction - éventuellement, une couche antiabrasive. 16. Procédé selon la revendication 14 de préparation d'un matériau optique, présentant des propriétés antireflet à bande spectrale étroite, caractérisé en ce qu'il comprend successivement le dépôt sur un substrat de nature inorganique, ou organique de - une couche à indice de réfraction élevé - une couche à faible indice de réfraction - éventuellement, une couche antiabrasive. 17. Procédé selon la revendication 14 de préparation d'un matériau optique, présentant des propriétés réfléchissantes, caractérisé en ce qu'il comprend successivement le dépôt sur un substrat de nature organique, ou inorganique, d'au moins une séquence de deux couches comprenant - une couche à faible indice de réfraction - une couche à indice de réfraction élevé - éventuellement, une couche antiabrasive. 18. Procédé selon la revendication 13 caractérisé en ce que la couche à indice de réfraction élevée est une couche polymérique à base d'oxyde de tantale. 19. Procédé selon la revendication 14, 15, 16, ou 17 caractérisé en ce que la couche à indice de réfraction moyen est formée d'un matériau polymérique à base d'oxyde de tantale et d'oxyde de silicium ou d'oxyde de magnésium, les proportions relatives en équivalent oxyde de tantale et oxyde de silicium ou oxyde de magnésium, Ta2O5/SiO2 ou Ta205/MgO, pouvant varier de 0/100 à 100/0, moyennant quoi, on module à volonté l'indice de réfraction de la couche polymérique obtenue - 20. Procédé selon la revendication 14, 15, 16, ou 17, caractérisé en ce que la couche à faible indice de réfraction est une couche formée de silice polymérique choisie parmi la silice polymérique préparée en milieu HCl, la silice polymérique préparée en milieu HNO3 et la silice oligomérique. 21. Procédé optique selon la revendication 14, 15, 16, ou 17 caractérisée en ce que la couche antiabrasive est formée à partir de C6F13 - CH2CH2 - Si(OEt)3 ou de C6F13 - CH2CH2 -SiCl3. 22. Procédé selon la revendication 15 de préparation d'un matériau antireflet à large bande spectrale, caractérisé en ce qu'il comprend les étapes suivantes - nettoyage-décapage du substrat ; - dépôt sur le substrat nettoyé de la couche à indice de réfraction moyen - densification-réticulation de la couche à indice de réfraction moyen déposée, par insolation aux rayons ultraviolets - dépôt de la couche à indice de réfraction élevé - densification-réticulation de la couche à indice de réfraction élevé déposée, par insolation aux rayons ultraviolets - dépôt de la couche à faible indice de réfraction - densification-réticulation de la couche à faible indice de réfraction déposée, par insolation aux rayons ultraviolets - application de la couche antiabrasive sur la couche à faible indice - traitement thermique de l'ensemble des couches appliquées et du substrat. 23. Matériau optique caractérisé en ce qu'il peut être préparé par le procédé selon l'une quelconque des revendications 1 à 22.